(57)【特許請求の範囲】
【請求項１】
一般式（１）で表されるスルホン酸基含有エーテル化合物と（メタ）アクリル酸（塩）とを含む単量体組成物を重合して製造された（メタ）アクリル酸系重合体水溶液の保存方法であって、
該（メタ）アクリル酸系重合体水溶液を入れた保存容器の気相部分を不活性ガスで置換して、
重合反応完結時から６０日後のＬ＊ａ＊ｂ＊表色系において、Ｌ＊値を８８〜１００の範囲内に調整し、ａ＊値を−７〜−２の範囲内に調整し、ｂ＊値を４〜１４の範囲内に調整する、
（メタ）アクリル酸系重合体水溶液の保存方法。
【化１】
0006440428.tif 000005
（ただし、一般式（１）中、Ｒ１は、単結合、ＣＨ２、ＣＨ２ＣＨ２のいずれかであり、Ｒ２は、Ｈ、ＣＨ３のいずれかであり、Ｘ、Ｙのいずれか一方は水酸基であり、もう一方はスルホン酸（塩）基である。）
【請求項２】
前記（メタ）アクリル酸系重合体水溶液のｐＨが３〜７である、請求項１に記載の（メタ）アクリル酸系重合体水溶液の保存方法。
【請求項３】
前記重合の際に、過硫酸塩／重亜硫酸塩／重金属イオンの組み合わせが用いられる、請求項１または２に記載の（メタ）アクリル酸系重合体水溶液の保存方法。
【請求項４】
前記保存容器が、樹脂容器、ガラス容器、または金属容器である、請求項１から３までのいずれかに記載の（メタ）アクリル酸系重合体水溶液の保存方法。
【請求項５】
前記重合の反応液が１種類以上の重金属イオンを含む、請求項１から４までのいずれかに記載の（メタ）アクリル酸系重合体水溶液の保存方法。
【発明の詳細な説明】
【技術分野】
【０００１】
本発明は、（メタ）アクリル酸系重合体水溶液の保存方法に関する。
【背景技術】
【０００２】
不飽和二重結合、スルホン酸(塩)基、およびエーテル結合を有するスルホン酸基含有エーテル化合物として、３−アリルオキシ−２−ヒドロキシ−１−プロパンスルホン酸ナトリウム（以下、「ＨＡＰＳ」と称することがある）が良く知られている。
【０００３】
このようなスルホン酸基含有エーテル化合物と（メタ）アクリル酸（塩）とを含む単量体組成物を共重合して製造される共重合体は、スケール防止剤や腐食防止剤等に好適に使用されることが知られている(例えば、特許文献１、２参照)。
【０００４】
スルホン酸基含有エーテル化合物と（メタ）アクリル酸（塩）とを含む単量体組成物の共重合は、一般に、重合開始剤を用いた水溶液重合によって製造され、共重合体水溶液として得られる。この共重合体水溶液は、酸基を中和しないでそのままの状態で保存する場合には、水溶液の色調の変化は大きくない。ところが、この共重合体水溶液は、用途に応じて、ｐＨが３〜７の範囲となるように酸基を中和して保存した場合、経時に伴い、水溶液の色調が、淡黄色から深緑色に大きく変色してしまうという大きな問題が生じる。
【先行技術文献】
【特許文献】
【０００５】
【特許文献１】特開２００２−３５３６号公報
【特許文献２】特開２００５−２６４１９０号公報
【発明の概要】
【発明が解決しようとする課題】
【０００６】
本発明の課題は、スルホン酸基含有エーテル化合物と（メタ）アクリル酸（塩）とを含む単量体組成物を重合して製造された（メタ）アクリル酸系重合体水溶液の保存方法であって、経時に伴う色調の変化を抑制する保存方法を提供することにある。
【課題を解決するための手段】
【０００７】
本発明の（メタ）アクリル酸系重合体水溶液の保存方法は、
一般式（１）で表されるスルホン酸基含有エーテル化合物と（メタ）アクリル酸（塩）とを含む単量体組成物を重合して製造された（メタ）アクリル酸系重合体水溶液の保存方法であって、
重合反応完結時から６０日後のＬ＊ａ＊ｂ＊表色系において、Ｌ＊値を８８〜１００の範囲内に調整し、ａ＊値を−７〜−２の範囲内に調整し、ｂ＊値を４〜１４の範囲内に調整する。
【化１】
0006440428.tif 000002
（ただし、一般式（１）中、Ｒ１は、単結合、ＣＨ２、ＣＨ２ＣＨ２のいずれかであり、Ｒ２は、Ｈ、ＣＨ３のいずれかであり、Ｘ、Ｙのいずれか一方は水酸基であり、もう一方はスルホン酸（塩）基である。）
【０００８】
好ましい実施形態においては、上記（メタ）アクリル酸系重合体水溶液のｐＨが３〜７である。
【０００９】
好ましい実施形態においては、上記重合の際に、過硫酸塩／重亜硫酸塩／重金属イオンの組み合わせが用いられる。
【発明の効果】
【００１０】
本発明によれば、スルホン酸基含有エーテル化合物と（メタ）アクリル酸（塩）とを含む単量体組成物を重合して製造された（メタ）アクリル酸系重合体水溶液の保存方法であって、経時に伴う色調の変化を抑制する保存方法を提供することができる。
【発明を実施するための形態】
【００１１】
本発明の（メタ）アクリル酸系重合体水溶液の保存方法は、スルホン酸基含有エーテル化合物と（メタ）アクリル酸（塩）とを含む単量体組成物を重合して製造された（メタ）アクリル酸系重合体水溶液の保存方法である。なお、単量体組成物とは、スルホン酸基含有エーテル化合物と（メタ）アクリル酸（塩）とを含む、２種以上の単量体（重合性不飽和二重結合を有するモノマー）の混合物のことを意味する。
【００１２】
≪（メタ）アクリル酸系重合体水溶液≫
（メタ）アクリル酸系重合体水溶液は、スルホン酸基含有エーテル化合物と（メタ）アクリル酸（塩）とを含む単量体組成物を重合して製造される。スルホン酸基含有エーテル化合物は、１種のみであっても良いし、２種以上であっても良い。（メタ）アクリル酸（塩）は、１種のみであっても良いし、２種以上であっても良い。
【００１３】
＜スルホン酸基含有エーテル化合物＞
スルホン酸基含有エーテル化合物は、一般式（１）で表される。
【００１４】
【化２】
0006440428.tif 000003
【００１５】
一般式（１）中、Ｒ１は、単結合、ＣＨ２、ＣＨ２ＣＨ２のいずれかである。本発明の効果をより効果的に発現させ得る点で、Ｒ１は、好ましくはＣＨ２である。
【００１６】
一般式（１）中、Ｒ２は、Ｈ、ＣＨ３のいずれかである。
【００１７】
一般式（１）中、Ｘ、Ｙのいずれか一方は水酸基であり、もう一方はスルホン酸（塩）基である。ここで、スルホン酸（塩）基とは、スルホン酸基および／またはスルホン酸塩基を意味する。本発明の効果をより効果的に発現させ得る点で、好ましくは、Ｘが水酸基であり、Ｙがスルホン酸（塩）基である。
【００１８】
スルホン酸基は、ＳＯ３Ｈで表される。スルホン酸塩基ＳＯ３Ｍで表される。Ｍは、金属原子、アンモニウム基（アンモニウム塩、すなわち、ＳＯ３ＮＨ４を構成）、または有機アミノ基（有機アミン塩を構成）である。金属原子としては、ナトリウム原子やカリウム原子などのアルカリ金属、カルシウム原子などのアルカリ土類金属、鉄原子などの遷移金属などが挙げられる。有機アミン塩としては、メチルアミン塩、ｎ−ブチルアミン塩、モノエタノールアミン塩、ジメチルアミン塩、ジエタノールアミン塩、モルホリン塩、トリメチルアミン塩などの、１級〜４級のアミン塩が挙げられる。これらの中でも、本発明の効果を十分に発現させるためには、Ｍは、ナトリウム原子、カリウム原子が好ましい。
【００１９】
一般式（１）で表されるスルホン酸基含有エーテル化合物は、本発明の効果をより効果的に発現させ得る点で、具体的には、好ましくは、３−（メタ）アリルオキシ−２−ヒドロキシ−１−プロパンスルホン酸ナトリウムであり、より好ましくは、３−アリルオキシ−２−ヒドロキシ−１−プロパンスルホン酸ナトリウムである。ここで、「（メタ）アリル」とは、アリルおよび／またはメタリルを意味する。
【００２０】
＜（メタ）アクリル酸（塩）＞
（メタ）アクリル酸（塩）は、アクリル酸（塩）および／またはメタクリル酸（塩）を意味する。アクリル酸（塩）は、アクリル酸および／またはアクリル酸塩を意味し、メタクリル酸（塩）は、メタクリル酸および／またはメタクリル酸塩を意味する。
【００２１】
（メタ）アクリル酸（塩）の塩としては、−ＣＯＯＺ基のＺで表される。Ｚは、金属原子、アンモニウム基（アンモニウム塩、すなわち、ＣＯＯＮＨ４を構成）、または有機アミノ基（有機アミン塩を構成）である。金属原子としては、ナトリウム原子やカリウム原子などのアルカリ金属、カルシウム原子などのアルカリ土類金属、鉄原子などの遷移金属などが挙げられる。有機アミン塩としては、メチルアミン塩、ｎ−ブチルアミン塩、モノエタノールアミン塩、ジメチルアミン塩、ジエタノールアミン塩、モルホリン塩、トリメチルアミン塩などの、１級〜４級のアミン塩が挙げられる。これらの中でも、本発明の効果を十分に発現させるためには、Ｍは、ナトリウム原子、カリウム原子が好ましい。
【００２２】
なお、本明細書において、（メタ）アクリル酸（塩）以外の「酸（塩）」なる記載についても、（メタ）アクリル酸（塩）における「酸（塩）」と同様の意味である。また、単に「塩」なる記載についても、（メタ）アクリル酸（塩）における−ＣＯＯＺ基のＺの説明がそのまま援用される。
【００２３】
＜単量体組成物＞
（メタ）アクリル酸系重合体水溶液は、スルホン酸基含有エーテル化合物と（メタ）アクリル酸（塩）とを含む単量体組成物を重合して製造される。
【００２４】
単量体組成物中の、（メタ）アクリル酸（塩）とスルホン酸基含有エーテル化合物との含有比率は、質量比で、（メタ）アクリル酸（塩）／スルホン酸基含有エーテル化合物が、好ましくは９９／１〜３０／７０であり、より好ましくは９９／２〜４０／６０であり、さらに好ましくは９５／５〜５０／５０であり、特に好ましくは９０／１０〜６０／４０である。（メタ）アクリル酸（塩）／スルホン酸基含有エーテル化合物の含有比率が、上記範囲内に収まることにより、スケール防止能や腐食防止能に優れる（メタ）アクリル酸系重合体水溶液を得ることができる。
【００２５】
単量体組成物は、（メタ）アクリル酸（塩）とスルホン酸基含有エーテル化合物以外の、他の単量体を含んでいても良い。このような他の単量体は、１種のみであっても良いし、２種以上であっても良い。
【００２６】
他の単量体としては、例えば、クロトン酸、α−ヒドロキシアクリル酸等の（メタ）アクリル酸以外のモノカルボン酸モノエチレン性不飽和単量体、およびそれらの塩；イタコン酸、フマル酸、マレイン酸等の不飽和ジカルボン酸、およびそれらの塩；３−（メタ）アリルオキシ−２−ヒドロキシ−１−プロパンスルホン酸、２−（メタ）アクリルアミド−２−メチルプロパンスルホン酸、（メタ）アリルスルホン酸、ビニルスルホン酸、スチレンスルホン酸、２−スルホエチル（メタ）アクリレート、２−メチル−１，３−ブタジエン−１−スルホン酸等の共役ジエンスルホン酸等のスルホン酸系単量体、およびそれらの塩；Ｎ−ビニルピロリドン、Ｎ−ビニルホルムアミド、Ｎ−ビニルアセトアミド、Ｎ−ビニル−Ｎ−メチルホルムアミド、Ｎ−ビニル−Ｎ−メチルアセトアミド、Ｎ−ビニルオキサゾリドン等のＮ−ビニル単量体；（メタ）アクリルアミド、Ｎ，Ｎ−ジメチルアクリルアミド、Ｎ−イソプロピルアクリルアミド等のアミド系単量体；３−（メタ）アリルオキシ−１，２−ジヒドロキシプロパン、３−アリルオキシ−１，２−ジヒドロキシプロパン、３−アリルオキシ−１，２−ジヒドロキシプロパン等の（メタ）アリルオキシプロパン系化合物、および、それらの化合物１モルに対してエチレンオキサイドを１モル〜２００モル付加させた化合物（３−アリルオキシ−１，２−ジ（ポリ）オキシエチレンエーテルプロパン等）；（メタ）アリルアルコール、及び、（メタ）アリルアルコール１モルに対してエチレンオキサイドを１モル〜１００モル付加させた化合物等のアリルエーテル系単量体；（メタ）アクリル酸メチル、（メタ）アクリル酸エチル、（メタ）アクリル酸ブチル、（メタ）アクリル酸ヒドロキシメチル、（メタ）アクリル酸ヒドロキシエチル等の（メタ）アクリル酸エステル系単量体；イソプレノール、および、イソプレノール１モルに対してエチレンオキサイドを１モル〜１００モル付加させた化合物等のイソプレン系単量体；等が挙げられる。
【００２７】
単量体組成物中の他の単量体の含有割合は、質量割合で、好ましくは０質量％〜２０質量％であり、より好ましくは０質量％〜１５質量％であり、さらに好ましくは０質量％〜１０質量％であり、特に好ましくは０質量％〜５質量％である。単量体組成物中の他の単量体の含有割合が上記範囲内に収まることにより、スケール防止能や腐食防止能により優れる（メタ）アクリル酸系重合体水溶液を得ることができる。
【００２８】
＜（メタ）アクリル酸系重合体水溶液の製造＞
本発明において用いる（メタ）アクリル酸系重合体水溶液は、好ましくは、過硫酸塩／重亜硫酸塩／重金属イオンの組み合わせを用いた重合反応によって製造し得る。
【００２９】
重合反応の際の反応液（重合反応液）に用いられる溶媒は、好ましくは水性の溶媒であり、より好ましくは水である。単量体組成物の溶媒への溶解性を向上させるために、重合に悪影響を及ぼさない範囲で有機溶媒を適宜加えても良い。加えられる有機溶媒としては、メタノール、エタノールなどの低級アルコール；ジメチルホルムアルデヒドなどのアミド類；ジエチルエーテル、ジオキサンなどのエーテル類；などが挙げられる。
【００３０】
重合反応液中には、好ましくは、１種類以上の過硫酸塩および１種類以上の重亜硫酸塩を含む。
【００３１】
過硫酸塩および重亜硫酸塩の添加比率は、質量比で、好ましくは、過硫酸塩１に対して、重亜硫酸塩が０．５〜１０である。質量比で、過硫酸塩１に対して重亜硫酸塩が０．５未満であると、重亜硫酸塩による効果が十分ではなくなるおそれがあり、また、得られる（メタ）アクリル酸系重合体の重量平均分子量が高くなりすぎるおそれがある。質量比で、過硫酸塩１に対して重亜硫酸塩が１０を超えると、重亜硫酸塩による効果が添加比率に伴うほど得られないおそれがある。ただし、過硫酸塩および重亜硫酸塩の配合量が、この範囲に限定されるわけではなく、具体的な過硫酸塩および重亜硫酸塩の配合量は、使用用途や使用環境に応じて決定され得る。例えば、（メタ）アクリル酸系共重合体が洗剤ビルダーとして用いられる場合には、重合平均分子量が高すぎると、性能が低下するおそれがある。したがって、重量平均分子量が必要以上に増大しないように留意して、配合量を決定すれば良い。
【００３２】
過硫酸塩および重亜硫酸塩の添加量は、使用される単量体組成物１モルに対する過硫酸塩および重亜硫酸塩の配合量として、好ましくは０．１ｇ〜２０ｇであり、より好ましくは０．５ｇ〜１５ｇである。
【００３３】
過硫酸塩としては、例えば、過硫酸ナトリウム、過硫酸カリウム、過硫酸アンモニウムが挙げられる。
【００３４】
重亜硫酸塩としては、例えば、重亜硫酸ナトリウム、重亜硫酸カリウム、重亜硫酸アンモニウムが挙げられる。
【００３５】
なお、過硫酸塩、重亜硫酸塩以外に、必要であれば、亜硫酸塩やピロ亜硫酸塩などを用いても良い。
【００３６】
重合反応液中には、好ましくは、１種類以上の重金属イオンが含まれる。重金属とは、比重が４ｇ／ｃｍ３以上の金属を意味する。具体的な重金属としては、例えば、鉄、コバルト、マンガン、クロム、モリブデン、タングステン、銅、銀、金、鉛、白金、イリジウム、オスミウム、パラジウム、ロジウム、ルテニウムなどが挙げられる。重合反応液は、好ましくは、これらのイオンを含む。重合反応液は、より好ましくは、鉄イオンを含む。重金属イオンのイオン価については特に限定されない。例えば、重金属として鉄が用いられる場合には、重合反応中に溶解している鉄イオンは、Ｆｅ２＋であっても、Ｆｅ３＋であって良いし、これらが組み合わされたものでも良い。
【００３７】
重金属イオンは、重金属化合物を溶解してなる溶液を用いて添加され得る。その際に用いられる重金属化合物は、重合反応液中に含有されることを所望する重金属イオンに応じて決定される。溶媒として水が用いられる場合には、水溶性の重金属塩が好ましい。水溶性の重金属塩としては、例えば、モール塩（Ｆｅ（ＮＨ４）２（ＳＯ４）２・６Ｈ２Ｏ）、硫酸第一鉄・７水和物、塩化第一鉄、塩化第二鉄、塩化マンガンなどが挙げられる。
【００３８】
重金属イオンの含有割合は、重合反応完結時における重合反応液の全質量に対して、好ましくは０．１ｐｐｍ〜１０ｐｐｍである。重合反応完結時とは、重合反応液中において重合反応が実質的に完了し、所望する重合体が得られた時点を意味する。例えば、重合反応液中において重合された重合体がアルカリ成分で中和される場合には、中和した後の重合反応液の全質量を基準に、重金属イオンの含有量を算出する。２種以上の重金属イオンが含まれる場合には、重金属イオンの総量が上述の範囲であればよい。
【００３９】
重金属イオンの含有量が０．１ｐｐｍ未満であると、重金属イオンによる効果が十分に発現しないおそれがある。一方、重金属イオンの含有量が１０ｐｐｍを超えると、洗剤ビルダーとして用いられた際の汚れや、スケール防止剤として用いられた際のスケールが、増加するおそれがある。
【００４０】
重合方法としては、任意の適切な方法を採用し得る。好ましい実施形態の一つは、重金属イオンが予め配合された水溶液中に、単量体組成物、過硫酸塩および重亜硫酸塩を滴下する方法である。
【００４１】
各成分の滴下時間としては、任意の適切な時間を採用し得る。各成分の滴下速度としては、任意の適切な速度を採用し得る。
【００４２】
重合温度は、好ましくは２５〜９９℃、より好ましくは５０〜９５℃、さらに好ましくは、７０℃以上９０℃未満である。重合温度が２５℃未満の場合には、得られる重合体の重量平均分子量が上昇しすぎるおそれや、不純物の生成量が増加するおそれがある。また、重合時間が長くなるため、重合体の生産性が低下するおそれがある。一方、重合温度が９９℃を超える場合には、重亜硫酸塩が分解して亜硫酸ガスが多量に発生するおそれがある。液相中に溶解した亜硫酸ガスは、不純物の原因物質となり得るため、亜硫酸ガスが多量に発生すると、得られる重合体中の不純物量が増加するおそれがある。また、気相中の亜硫酸ガスの回収コストが増加するおそれがある。なお、重合温度とは、重合反応液の温度をいう。重合温度の測定方法や制御手段については、任意の適切な方法や装置を用い得る。
【００４３】
重合時の圧力は、任意の適切な圧力を採用し得る。例えば、常圧下、減圧下、加圧下の何れの圧力下であっても良い。
【００４４】
低分子量の重合体を得るためには、重合反応は酸性条件下（好ましくは、ｐＨが３未満）で行われることが好ましい。具体的には、中和度は、好ましくは４０ｍｏｌ％未満であり、より好ましくは２０ｍｏｌ％未満であり、さらに好ましくは１０ｍｏｌ％未満である。重合反応中の中和度が高いと不純物が多量に生成するおそれがある。重合反応中の中和度の下限値は特に制限されないが、重合反応中の中和度が低すぎると、亜硫酸ガスの発生量が増加する恐れがある。これらのバランスを考えると、重合反応中の中和度は５ｍｏｌ％程度に保つとよい。
【００４５】
酸性条件下で重合反応を行うことにより、高濃度かつ一段で重合を行うことができる。そのため、従来の製造方法では場合によっては必要であった濃縮工程を省略することができる。それゆえ、（メタ）アクリル酸系重合体の生産性が大幅に向上し、製造コストの上昇も抑制することが可能となる。
【００４６】
酸性条件下で重合を行う場合、得られる（メタ）アクリル酸系重合体の中和度は、重合が終了した後に、アルカリ成分を添加することによって中性領域（好ましくはｐＨが３〜７、より好ましくはｐＨが４〜６）に制御される。アルカリ成分としては、水酸化ナトリウム、水酸化カリウムなどのアルカリ金属水酸化物；水酸化カルシウム、水酸化マグネシウムなどのアルカリ土類金属の水酸化物；アンモニア、モノエタノールアミン、ジエタノールアミン、トリエタノールアミンなどの有機アミン類；等が挙げられる。アルカリ成分は、１種のみであっても良いし、２種以上であっても良い。
【００４７】
以上の反応によって、（メタ）アクリル酸系重合体が、好ましくは、水溶液の形態で製造され得る。すなわち、好ましくは、（メタ）アクリル酸系重合体水溶液が製造される。このようにして得られる（メタ）アクリル酸系重合体水溶液は、例えば、スケール防止能（スケール抑制能）に優れた重合体を得ることができ、具体的には、例えば、水処理剤、洗剤用ビルダー、洗剤組成物、分散剤、洗浄剤等の用途に特に好適なものとなる。
【００４８】
（メタ）アクリル酸系重合体の質量平均分子量は、好ましくは１０００〜１００００００であり、より好ましくは２０００〜１０００００であり、特に好ましくは３０００〜５００００である。質量平均分子量がこの範囲内であれば、（メタ）アクリル酸系重合体は、分散能、キレート能、および耐ゲル性といった各種性能を最も効果的に発揮することができる。
【００４９】
≪（メタ）アクリル酸系重合体水溶液の保存方法≫
本発明の（メタ）アクリル酸系重合体水溶液の保存方法は、一般式（１）で表されるスルホン酸基含有エーテル化合物と（メタ）アクリル酸（塩）とを含む単量体組成物を重合して製造された（メタ）アクリル酸系重合体水溶液の保存方法であって、重合反応完結時から６０日後のＬ＊ａ＊ｂ＊表色系において、Ｌ＊値を８８〜１００の範囲内に調整し、ａ＊値を−７〜−２の範囲内に調整し、ｂ＊値を４〜１４の範囲内に調整する。重合反応完結時から６０日後のＬ＊ａ＊ｂ＊表色系において、Ｌ＊値、ａ＊値、ｂ＊値を上記範囲内に調整することにより、（メタ）アクリル酸系重合体水溶液の経時に伴う色調の変化を抑制することができる。特に、ｐＨが３〜７の範囲となるように酸基を中和して保存した場合、経時に伴い、（メタ）アクリル酸系重合体水溶液の色調が、淡黄色から深緑色に大きく変色することを抑制することができる。
【００５０】
「重合反応完結時」とは、前述したように、重合反応液中において重合反応が実質的に完了し、所望する重合体が得られた時点を意味する。
【００５１】
重合反応完結時から６０日後のＬ＊ａ＊ｂ＊表色系における、Ｌ＊値の調整範囲は、本発明の効果をより発現させ得る点で、好ましくは８９〜１００であり、より好ましくは９０〜１００であり、さらに好ましくは９０．５〜１００であり、特に好ましくは９１〜１００である。
【００５２】
重合反応完結時から６０日後のＬ＊ａ＊ｂ＊表色系における、ａ＊値の調整範囲は、本発明の効果をより発現させ得る点で、好ましくは−６．５〜−３であり、より好ましくは−６〜−３であり、さらに好ましくは−５．８〜−３であり、特に好ましくは−５．５〜−３である。
【００５３】
重合反応完結時から６０日後のＬ＊ａ＊ｂ＊表色系における、ｂ＊値の調整範囲は、本発明の効果をより発現させ得る点で、好ましくは４．５〜１３．５であり、より好ましくは５〜１３であり、さらに好ましくは５．５〜１２．５であり、特に好ましくは６〜１２である。
【００５４】
本発明の効果を発現させるためには、重合反応完結時から６０日後のＬ＊ａ＊ｂ＊表色系における、Ｌ＊値、ａ＊値、ｂ＊値を上記範囲内に調整することが必要であるが、（メタ）アクリル酸系重合体水溶液の深緑色への変色を十分に抑制させるためには、特に、Ｌ＊値およびａ＊値の調整をできるだけ厳密に調整することが好ましい。すなわち、赤〜緑への色調を示すａ＊値を適切なできるだけ好ましい範囲に調整したうえで、変色への影響の大きい白〜黒への色調を示すＬ＊値を適切なできるだけ好ましい範囲に調整することが好ましい。
【００５５】
本発明の（メタ）アクリル酸系重合体水溶液の保存方法においては、好ましくは、（メタ）アクリル酸系重合体水溶液を入れた保存容器の気相部分を不活性ガスで置換する。この場合、気相部分が不活性ガスで置換されてパージされれば良く、液相部分（アクリル酸系重合体水溶液）が不活性ガスでバブリングされることは必ずしも要求されない。すなわち、液相部分（アクリル酸系重合体水溶液）が不活性ガスでバブリングしなくても、気相部分が不活性ガスで置換されてパージされれば、本発明の効果が十分に発現し得る。なお、不活性ガスとしては、例えば、窒素、アルゴンなどが挙げられる。
【００５６】
保存容器としては、ガスバリヤー性の高い容器が好ましい。このような保存容器としては、密閉性の高い樹脂容器（例えば、高密度ポリエチレン容器など）、ガラス容器、金属容器などが挙げられる。
【実施例】
【００５７】
以下、実施例により本発明を具体的に説明するが、本発明はこれら実施例になんら限定されるものではない。なお、特に明記しない限り、実施例における部及び％は質量基準である。
【００５８】
＜重合体の重量平均分子量の測定方法＞
重合体の重量平均分子量の測定は、下記条件にて行った。
装置：東ソー製高速ＧＰＣ装置（ＨＬＣ−８３２０ＧＰＣ）
検出器：ＲＩ
カラム：昭和電工社製  ＳＨＯＤＥＸ  Ａｓａｈｉｐａｋ  ＧＦ−３１０−ＨＱ、ＧＦ−７１０−ＨＱ、ＧＦ−１Ｇ  ７Ｂ
カラム温度：４０℃
流速：０．５ｍｌ／ｍｉｎ
検量線：創和科学株式会社製  ＰＯＬＹＡＣＲＹＬＩＣ  ＡＣＩＤ  ＳＴＡＮＤＡＲＤ
溶離液：０．１Ｎ酢酸ナトリウム／アセトニトリル＝３／１（質量比）。
【００５９】
＜Ｌ＊ａ＊ｂ＊表色系におけるＬ＊値、ａ＊値、ｂ＊値の測定＞
実施例・比較例で得られたサンプルについて、下記の条件にて色差測定を行い、Ｌ＊ａ＊ｂ＊表色系におけるＬ＊値、ａ＊値、ｂ＊値を求めた。
測定装置：分光色差計「ＳＥ６０００」（日本電色工業株式会社製）
測定モード：透過率
測定波長：３８０ｎｍ−７８０ｎｍ（１０ｎｍ間隔出力）
光源：ハロゲンランプ（１２Ｖ、５０Ｗ）
測定セルサイズ：５５ｍｍ×４０ｍｍ×２５ｍｍ
【００６０】
〔製造例１〕
温度計、還流冷却器、攪拌機を備えたＳＵＳ３１６製のセパラブルフラスコに、純水：１８３．４ｇと、モール塩：０．０３４６ｇ（総仕込み量に対する鉄（ＩＩ）の質量（ここで、総仕込み量とは、重合完結後の中和工程を含む、全ての投入物重量をいう。以下同様とする。）に換算すると３ｐｐｍ）を仕込み、攪拌下、８５℃に昇温した（初期仕込み）。
次いで、攪拌下、８５℃で一定状態の重合反応系中に、８０質量％アクリル酸水溶液（以下、８０％ＡＡと称す）：５４０．０ｇ、３−アリルオキシ−２−ヒドロキシ−１−プロパンスルホン酸ナトリウム：３００．５ｇ、１５質量％過硫酸ナトリウム水溶液（以下１５％ＮａＰＳと称す）：１５２．９ｇ、３５質量％重亜硫酸ナトリウム水溶液（以下、３５％ＳＢＳと称す）：１７．４ｇ、をそれぞれ別個の滴下ノズルより滴下した。それぞれの滴下時間は、８０％ＡＡを１８０分間、３−アリルオキシ−２−ヒドロキシ−１−プロパンスルホン酸ナトリウムを１２０分間、３５％ＳＢＳを１７５分間，１５％ＮａＰＳを２１０分間とした。また、滴下開始時間に関しては、各滴下液はすべて同時に滴下を開始した。
滴下終了後、さらに３０分間に渡って反応溶液を８５℃に保持して熟成し、重合を完結せしめた。
その後、４８％水酸化ナトリウム水溶液：４４９．６ｇを添加した。
このようにして、ｐＨが５．７、固形分濃度が４５質量％の（メタ）アクリル酸系重合体水溶液（１）を得た。水溶液（１）中の（メタ）アクリル酸系重合体の重量平均分子量３６０００であった。
【００６１】
〔実施例１〕
２５０ｍｌの高密度ポリエチレン容器（ニッコー・ハンセン（株））に、製造例１で製造直後の（メタ）アクリル酸系重合体水溶液（１）を、水溶液（１）中の（メタ）アクリル酸系重合体の質量が１００ｇとなるように秤量して投入し、気相部を流量１Ｌ／ｍｉｎの窒素で十分に置換し、重合反応完結時から数えて６０日間室温で保存した。
結果を表１に示した。
【００６２】
〔比較例１〕
２５０ｍｌの高密度ポリエチレン容器（ニッコー・ハンセン（株））に、製造例１で製造直後の（メタ）アクリル酸系重合体水溶液（１）を、水溶液（１）中の（メタ）アクリル酸系重合体の質量が１００ｇとなるように秤量して投入し、気相部を窒素置換せずに、重合反応完結時から数えて６０日間室温で保存した。
結果を表１に示した。
【００６３】
【表１】
0006440428.tif 000004
【産業上の利用可能性】
【００６４】
本発明によれば、スルホン酸基含有エーテル化合物と（メタ）アクリル酸（塩）とを含む単量体組成物を重合して製造された（メタ）アクリル酸系重合体水溶液の保存方法であって、経時に伴う色調の変化を抑制する保存方法を提供することができ、例えば、スケール防止剤、腐食防止剤、水処理剤、洗剤用ビルダー、洗剤組成物、分散剤、洗浄剤等の用途に特に好適なものとなる。